(57)【要約】【課題】顔料の分散安定性に優れるとともに多色化が容易な水性の美爪料組成物及びこれを用いた美爪料塗布具を提供する。【解決手段】マイカ、水、及び炭酸カルシウムを含有し、それぞれの含有量が１〜２０質量％、３５〜７５質量％、及び４〜２５質量％であること、を特徴とする美爪料組成物及び、当該美爪料組成物を塗料として用いた美爪料塗布具。【選択図】なし【特許請求の範囲】
【請求項１】
マイカ、水、及び炭酸カルシウムを含有すること、
を特徴とする美爪料組成物。
【請求項２】
前記マイカ、前記水、及び前記炭酸カルシウムの含有量がそれぞれ１〜２０質量％、３５〜７５質量％、及び４〜２５質量％であること、
を特徴とする請求項１に記載の美爪料組成物。
【請求項３】
更に、カルボキシメチルセルロースナトリウムを含有すること、
を特徴とする請求項１又は２に記載の美爪料組成物。
【請求項４】
前記カルボキシメチルセルロースナトリウムの含有量が０．３〜３質量％であること、
を特徴とする請求項１〜３のいずれかに記載の美爪料組成物。
【請求項５】
液体貯蔵部と、前記液体貯蔵部に連結した塗布部と、前記液体貯蔵部に充填された請求項１〜４のいずれかに記載の美爪料組成物と、を具備し、前記美爪料組成物が前記塗布部に供給されること、
を特徴とする美爪料塗布具。
【請求項６】
前記液体貯蔵部と前記塗布部との間に設けられたバルブを具備し、前記塗布部の押圧に伴う前記バルブの開放によって、前記美爪料組成物が前記塗布体に供給されること、
を特徴とする請求項５に記載の美爪料塗布具。
【発明の詳細な説明】
【技術分野】
【０００１】
本発明は水性の美爪料組成物及びこれを用いた美爪料塗布具に関し、より具体的には、顔料の分散安定性に優れるとともに多色化が容易な水性の美爪料組成物及びこれを用いた美爪料塗布具に関する。
【背景技術】
【０００２】
従来より、指先を美しく装飾するために多様な美爪料組成物が普及しており、特に、塗布性及び速乾性に優れた有機溶剤系の美爪料組成物が広く使用されているが、有機溶剤系の美爪料組成物を使用すると爪や皮膚が荒れるという問題があることから、近年では人体への影響が少ない水性の美爪料組成物の開発が広く進められている。
【０００３】
このような水性の美爪料組成物としては、例えば特許文献１（特開平８−１５７３２９号公報）において、少なくとも水、顔料、樹脂を含む皮膚彩色用化粧料であって、樹脂としてスチレン‐アクリル酸共重合体、スチレン‐マレイン酸共重合体、スチレン‐アクリル酸アルキル共重合体、スチレン‐マレイン酸アルキル共重合体よりなる群より選ばれた少なくとも一種の樹脂とアンモニア、アミン類などの塩基を含み、更に粘土系無機増粘剤、無機微粒子増粘剤、多糖類増粘剤より選ばれた少なくとも一種の増粘剤を含んでなる皮膚彩色用化粧料が提案されている。
【０００４】
しかしながら、水性の美爪料組成物においては一般的に顔料の分散安定性が問題となっており、上記特許文献１に記載の皮膚彩色用化粧料においても、長時間の静置後は顔料が沈降してハードケイクが形成され、攪拌等による顔料の再分散は極めて困難である。
【０００５】
他方、例えば特許文献２（特開２０１３−１２４２２７号公報）においては、少なくとも水不溶性物質を表面に被覆された板状顔料を３〜２０質量％と、水と、を含有することを特徴とする水性美爪料組成物が提案されており、当該水性美爪料組成物は、経時沈降安定性に優れ、板状顔料が沈降してもハードケイクを生じ難く、攪拌することで容易に板状顔料の再分散が可能である、とされている。
【０００６】
しかしながら、上記特許文献２に記載の水性美爪料組成物では、水不溶性物質で表面被覆した板状顔料を用いる必要があるため、使用できる顔料が制限され、美爪料組成物の多色化等が困難となる。加えて、顔料の分散安定性も未だ十分であるとは言い難い。
【先行技術文献】
【特許文献】
【０００７】
【特許文献１】特開平８−１５７３２９号公報
【特許文献２】特開２０１３−１２４２２７号公報
【発明の概要】
【発明が解決しようとする課題】
【０００８】
以上のような状況に鑑み、本発明の目的は、顔料の分散安定性に優れるとともに多色化が容易な水性の美爪料組成物及びこれを用いた美爪料塗布具を提供することにある。
【課題を解決するための手段】
【０００９】
本発明者は、上記目的を達成すべく美爪料組成物の組成及び美爪料塗布具の構造等について鋭意研究を重ねた結果、適当な分散剤を用いてマイカを水中に安定分散させて美爪料組成物を調整し、当該美爪料組成物を塗料として美爪料塗布具を構成することが上記目的を達成する上で極めて有効であることを見出し、本発明に到達した。
【００１０】
即ち、本発明は、マイカ、水、及び炭酸カルシウムを含有すること、を特徴とする美爪料組成物を提供する。このような構成を有する本発明の美爪料組成物においては、顔料としてマイカのみを用いているため多色化が容易であり、また、マイカの粒子間や層間に炭酸カルシウムの粒子が好適に介在し得ることから、分散安定性に優れる。
【００１１】
本発明の美爪料組成物においては、前記マイカ、前記水、及び前記炭酸カルシウムの含有量がそれぞれ１〜２０質量％、３５〜７５質量％、及び４〜２５質量％であること、が好ましい。
【００１２】
また、本発明の美爪料組成物においては、更に、カルボキシメチルセルロースナトリウムを含有すること、が好ましく、前記カルボキシメチルセルロースナトリウムの含有量が０．３〜３重量％であることが好ましく、０．４〜１．３質量％であることがより好ましい。
【００１３】
また、本発明の美爪料塗布具は、液体貯蔵部と、前記液体貯蔵部に連結した塗布部と、前記液体貯蔵部に充填された本発明の美爪料組成物と、を具備し、前記美爪料組成物が前記塗布部に供給されること、を特徴とする美爪料塗布具を提供する。
【００１４】
本発明の美爪料塗布具においては、前記液体貯蔵部と前記塗布部との間に設けられたバルブを具備し、前記塗布部の押圧に伴う前記バルブの開放によって、前記美爪料組成物が前記塗布部に供給されること（所謂、直液式のバルブ式ペンに用いられる機構）、が好ましい。
【発明の効果】
【００１５】
本発明によれば、顔料の分散安定性に優れるとともに多色化が容易な水性の美爪料組成物及びこれを用いた美爪料塗布具を提供することができる。
【図面の簡単な説明】
【００１６】
【図１】本発明の美爪料塗布具の一実施形態に係る構成例を示す分解図である。
【図２】図１における弁機構１４の構成例を示す分解図である。
【発明を実施するための形態】
【００１７】
以下、本発明の美爪料組成物及び美爪料塗布具の好適な一実施形態について詳細に説明する。なお、以下の説明は、本発明の一実施形態を示すに過ぎず、これらによって本発明が限定されるものではなく、また、重複する説明は省略することがある。
【００１８】
（１）美爪料組成物
本発明の美爪料組成物は、マイカ、水、及び炭酸カルシウムを含有することを特徴とする。また、更に、カルボキシメチルセルロースナトリウムを含有することが好ましい。以下において、このような構成を有する本発明の美爪料組成物のより具体的な実施形態について詳細に説明する。
【００１９】
本発明で使用するマイカ（雲母）は特に限定されず、本発明の効果を損なわない範囲で従来公知の種々のマイカを用いることができる。本発明の美爪料組成物においては、炭酸カルシウムとの組合せにおいてマイカの分散安定性に優れるため、マイカに対して特段の表面処理や表面被覆を施す必要はない。
【００２０】
マイカとしては、ホワイトマイカ、干渉マイカ、着色マイカ、及び銀色マイカ等を例示できるが、多色化等の観点から着色マイカを用いることが好ましい。ここで、用いるマイカの平均粒径は１〜１００μｍであることが好ましい。平均粒径が１００μｍ以下であれば良好な分散性を発揮することができ、１μｍ以上であればマイカ独特の発色および光輝性を効果的に利用することができるからである。なお、マイカの平均粒径は、例えば、各種電子顕微鏡による直接観察やレーザ回折散乱法等を用いて測定することができる。
【００２１】
ホワイトマイカは表面が二酸化チタンで被覆されており、半透明で隠ぺい力が弱いという特徴を有している。粒子は大小各種あり、粒子が大きいとメタリック調の光沢、小さいとシルク調の軟らかい光沢を発する。
【００２２】
干渉マイカはホワイトマイカより二酸化チタンの被覆層が厚く、その厚さによって色調が変化するという特徴を有している。また、干渉マイカは見る角度によって正面と斜めが補色（赤と緑、青と橙、黄と紫等）になる２色性を有している。
【００２３】
着色マイカは表面の二酸化チタン被覆層の上に更に酸化鉄を被覆したもので、種々の色で着色されたマイカである。着色マイカは隠ぺい力が高いのが特徴である。
【００２４】
銀色マイカは二酸化チタン被覆層の上に更に銀メッキを施したものであり、シルバーの金属感を有するマイカ顔料である。
【００２５】
本発明の美爪料組成物におけるマイカ及び水の含有量は、それぞれ２〜１３質量％及び４０〜６５質量％であることが好ましく、更には、それぞれ７〜１１質量％及び５０〜６０質量％であることがより好ましい。
【００２６】
マイカの含有量が２重量％以上であればマイカに起因する発色および光輝性等を十分に発揮でき、マイカの含有量が１３重量％以下であればマイカの沈降および凝集等に伴うハードケイクの形成が抑制されるからである。また、水の含有量が４０重量％以上であればマイカを分散させるための分散媒として十分に働き、水の含有量が６５重量％以下であればマイカが希釈し過ぎること、及び、粘性の低下によるマイカの沈降を抑制できるからである。
【００２７】
なお、用いる水は本発明の効果を損なわない範囲で特に限定されないが、例えば、水道水、精製水、イオン交換水、蒸留水、及び純水等を用いることができる。
【００２８】
本発明の美爪料組成物は、炭酸カルシウムを含有している。炭酸カルシウムを添加することにより、マイカの分散安定性を改善することができる。加えて、上記マイカのみが沈殿した場合は沈殿物が非常に固くなる（ハードケイクの形成）が、炭酸カルシウムが添加されることで沈殿物が柔らかくなり、攪拌等による顔料の再分散が容易になる。炭酸カルシウムの添加によって沈殿物が柔らかくなるメカニズムは必ずしも明確ではないが、マイカの粒子間や層間に炭酸カルシウムの粒子が入り込むためであると考えられる。
【００２９】
添加する炭酸カルシウムの粒径は０．０５〜１μｍであることが好ましく、更には、０．０８〜０．１５μｍであることがより好ましい。炭酸カルシウムの粒径が１μｍ以下であれば系内への分散が容易であり、０．０５μｍ以上であれば分散した炭酸カルシウムがマイカの層間に容易に侵入できるからである。
【００３０】
また、美爪料組成物を爪に塗布した際の発色および光輝性を調整するために、炭酸カルシウムの隠ぺい力や希釈効果等を利用することができる。本発明の美爪料組成物において、炭酸カルシウムの含有率は４〜２５重量％であることが好ましい。４重量％以上であればマイカの分散安定性及びハードケイク形成の抑制に十分効果があり、２５重量％以下であればマイカに起因する発色および光輝性等を十分に発揮できるからである。また、この範囲であれば炭酸カルシウムがマイカの層間に適度に侵入でき再分散が容易となり、炭酸カルシウムの隠蔽力の効果も発揮できる。なお、炭酸カルシウムの代わりに、同じく体質顔料であるアルミナ等を用いてもよい。
【００３１】
本発明の美爪料組成物は、カルボキシメチルセルロースナトリウムを含有することができる。カルボキシメチルセルロースナトリウムを添加することにより、マイカの分散安定性をより効果的に改善することができる。カルボキシメチルセルロースナトリウムの含有率は０．４〜１．３重量％であることが好ましく、更には、０．６〜１．２重量％であることがより好ましい。
【００３２】
カルボキシメチルセルロースナトリウムを添加すると、カルボキシメチルセルロースナトリウムの分子が、マイカの粒子間や層間、更にはマイカと炭酸カルシウムとの間に侵入し、マイカ同士を引き離し、マイカと炭酸カルシウムとの間のすべりを向上させることと、系の粘性を高めることでマイカの分散安定性が改善される。
【００３３】
更に、上記炭酸カルシウムとカルボキシメチルセルロースナトリウムを共に添加することにより、より効果的にマイカの分散安定性を改善することができる。
【００３４】
また、本発明の美爪料組成物においては、固着性とマイカの分散安定性の観点から、アクリル酸エステルを分子内に含む樹脂を添加することが好ましく、アクリル酸アルキル共重合体を添加することが好ましい。
【００３５】
なお、場合によっては、中和のために、例えば２−アミノ−２−メチル−１−プロパノール、２−アミノ−２−メチル−１，３−プロパンジオール、トリエタノールアミン、Ｌ−アルギニン、アンモニア水、水酸化ナトリウム等を用いてもよく、特に、２−アミノ−２−メチル−１−プロパノールを用いることが好ましい。
【００３６】
市販品として用いることができるアクリル酸アルキル共重合体としては、例えば、アクリル酸アルキル共重合体であるＡＭＰＨＯＭＥＲ  ＨＣ（アクゾノーベル社製）、アクリル酸アルキル共重合体であるＬｕｖｉｍｅｒ  １００Ｐ（ＢＡＳＦ社製）、アクリル酸アルキル共重合体エマルジョンであるヨドゾール  ＧＨ８００Ｆ（アクゾノーベル社製）等を挙げることができる。アクリル酸アルキル共重合体の添加量は１０〜４０重量％とすることが好ましく、１５〜３０重量％とすることがより好ましい。
【００３７】
また、本発明の美爪料組成物においては、炭酸カルシウムの分散安定性の観点から、ポリアクリル酸ナトリウムを添加することが好ましい。本発明の美爪料組成物において、ポリアクリル酸ナトリウムの含有率は０．５〜１０重量％であることが好ましく、２〜５重量％であることがより好ましい。
【００３８】
本発明の美爪料組成物には、上記各成分の他、本発明の効果を損なわない範囲で保湿剤、防菌剤、消泡剤、無機顔料、有機顔料、染料、界面活性剤、水溶性有機溶剤等を添加することができる。
【００３９】
用いることができる保湿剤としては、例えば、１，３−ブチレングリコール、１，４−ブチレングリコール、ペンチレングリコール、エチレングリコール、ジエチレングリコール、ポリエチレングリコール、プロピレングリコール、ジプロピレングリコール、グリセリン等の水に可溶なグリコール類が挙げられる。これらの保湿剤の含有量は、組成物全量に対して、１〜３０重量％とすることが好ましく、５〜２０重量％とすることがより好ましい。
【００４０】
用いることができる防菌剤としては、パラベン類、デヒドロ酢酸ナトリウム、フェノキシエタノールなどが挙げられる。なお、防菌剤には防腐剤を含み、防腐剤であるパラベン類としては、パラオキシ安息香酸メチル、パラオキシ安息香酸エチル、パラオキシ安息香酸プロピル、パラオキシ安息香酸ブチル、パラオキシ安息香酸イソプロピル等を用いることができる。
【００４１】
用いることができる消泡剤としては、例えば、ポリジメチルシロキサン（シメチコン）が挙げられる。このポリジメチルシロキサンは、末端がトリメチルシロキシ単位でブロックされメチル化された線状シロキサンポリマーの混合物からなるシリコーン油であり、市販品として、ＫＳ−６６（信越シリコーン社製）などを適宜量用いることができる。
【００４２】
本発明の美爪料組成物においては、更に鮮やかな発色を得るための顔料としてマイカの他に、有機顔料、ＡＬレーキ顔料、染料等を配合し、鮮やかな色調とすることができる。
【００４３】
本発明の美爪料組成物のｐＨは、皮膚刺激抑制の観点から、６〜９の範囲とすることが好ましい。なお、ｐＨの調整は、２−アミノ−２−メチル−１−プロパノール、２−アミノ−２−メチル−１，３−プロパンジオール、トリエタノールアミン、Ｌ−アルギニン、アンモニア水、水酸化ナトリウム等のｐＨ調整剤を用いることができ、特に、２−アミノ−２−メチル−１−プロパノールによりｐＨ調整することが好ましい。
【００４４】
本発明の美爪料組成物の粘度は、高すぎると直液式の美爪料塗布具からの吐出が困難となり、低すぎると美爪料組成物内蔵塗布具として使用するため描線が太くなる。そのため、粘度は、Ｂ型粘度計において、２０℃、３０回転、５分の条件のときの粘度が１０〜５０ｍＰａ・ｓの範囲とすることが好ましい。さらには、同条件で２０〜４０ｍＰａ・Ｓとすることがより好ましい。
【００４５】
上記所定の測定方法において、上記各粘度範囲内とすることにより、繊維を樹脂等で固めた、又は、繊維同士を融着した、あるいは、樹脂を成形して内部に流通経路を設けた、いわゆるペン芯で、本発明の美爪料組成物の流出が可能となり、マーカのような塗布が更に容易となり、細いブラシで塗布といった、力加減で、塗布面積がばらつくのとは異なり、その変動が少なく、ラインが描きやすく、塗りやすいものとなる。なお、上記粘度範囲の調整は、上記のマイカ、水、炭酸カルシウム、カルボキシメチルセルロースナトリウム、アクリル酸アルキル共重合体、及びその他の添加物の組合せ及び含有量によって調整することができる。
【００４６】
本発明の美爪料組成物は、上述した各成分を上記各範囲の含有量等で混合分散機、例えば、ビーズミル、ホモミキサー、ディスパー、アトライター、ボールミル、サンドグラインダー等で混合分散し、上記好ましい粘度範囲、ｐＨ範囲等となるように混合分散することで調製することができる。
【００４７】
（２）美爪料塗布具
本発明の美爪料塗布具は、本発明の美爪料組成物を塗料として用いることを特徴とする。以下において、本発明の美爪料塗布具の一実施形態を詳細に説明する。
【００４８】
図１に、本発明の美爪料塗布具の構成例を示す分解図を示す。本発明の美爪料塗布具１は、本発明の美爪料組成物を収容する液体貯蔵部（本体２）とホルダ４に設けられた塗布部６とを具備し、本体２に収容された美爪料組成物が、塗布部６の開口部からホルダ４に内挿されたペン芯１６に供給されることによって、美爪料塗布具（ネイル用アートペン）として好適に使用することができるものである。
【００４９】
また、美爪料組成物内蔵塗布具１は、塗布部６のペン芯１６の乾燥や損傷、及び本体２に収容された美爪料組成物の漏れや乾燥等を防止するため、キャップ８を有している。更に、取扱いや携帯を容易にするために、キャップ８にはクリップ１０が備わっていることが好ましい。
【００５０】
美爪料塗布具１は、美爪料組成物を内部に収容する有底筒状の本体２の開口端１２の内壁面側にバルブ（弁機構１４）を設けたものであって、弁機構１４を覆うように開口端１２の外壁面側とホルダ４がそれぞれに形成された雄ネジと雌ネジで互いにネジ嵌合されている。
【００５１】
ホルダ４の内部には、塗布部６から先端が突出するようにペン芯１６が保持され、かつ、ペン芯１６が摺動自在に設けられている。押圧することでペン芯１６を移動させ、このペン芯１６の移動によりペン芯１６の後端部１６ａがスポンジ部１８を介して弁機構１４を開放し、美爪料組成物を塗布部６に供給する構造となっている。
【００５２】
美爪料塗布具１は、本体２の内部に攪拌球２０を有していることが好ましい。美爪料組成物に凝集体が形成した場合であっても、本体２の内部で攪拌球２０を振動させることで凝集体を粉砕及び攪拌することができる。
【００５３】
図２に、弁機構１４の構成例を示す分解図を示す。弁機構１４は、上栓２２、弁２４、バネ２６、及び下栓２８を有している。ホルダ４の内部において、ペン芯１６はスポンジ部１８を介して弁機構の先端に当接している。
【００５４】
弁２４は弁機構１４の内部でバネ２６により付勢されて、常時にスポンジ部１８を介してペン芯１６を押圧しているが、美爪料塗布具１を使用する際にペン芯１６が押圧されると弁２４が移動し（弁２４が開放され）、本体２の内部から下栓２８、上栓２２、及びスポンジ部１８を経由して美爪料組成物がペン芯１６に供給される。
【００５５】
ペン芯１６には、本発明の効果を損なわない範囲で従来公知の種々の直液式ペン用の芯材を用いることができるが、美爪料組成物をペン芯１６の先端部に速やかに供給可能な、十分な毛細管力を備えた芯材を用いることが好ましい。ペン芯１６としては、例えば、ポリアセタール樹脂等の合成樹脂から構成されたものを用いることができ、筒状の内筒を備え、塗布に用いる先端部が円錐状かつ放射線状にスリットを備えたものであることが好ましい。
【００５６】
以上、本発明の代表的な実施形態について説明したが、本発明はこれらのみに限定されるものではない。以下においては、実施例において本発明の美爪料組成物及び美爪料組成物内蔵塗布具について更に説明するが、本発明はこれらの実施例に何ら限定されるものではない。
【実施例】
【００５７】
≪実施例≫
表１又は２に示す成分及び配合比を有する美爪料組成物（実施例１〜実施例２３）を調整した。具体的には、着色顔料以外をプロペラ撹拌機（又は、ディゾルバー、ホモミキサー等）で３０分間攪拌した後、着色顔料を添加しつつ、当該着色顔料が均一分散するまでディゾルバーで混合した。なお、着色顔料の粒径は１０〜６０μｍ、炭酸カルシウムの粒径は約０．１μｍとした。
【００５８】
［評価］
（１）粘度
上記のようにして調整した美爪料組成物について粘度測定を行った。測定には東機産業（株）製のＢ型粘度計を用い、「２０℃、３回転、５分」、「２０℃、６回転、３分」、「２０℃、３０回転、５分」、及び「２０℃、６０回転、５分」の各測定条件で得られた値を表１又は２に示した。
【００５９】
（２）表面張力
上記のようにして調整した美爪料組成物について表面張力を測定した。測定には協和界面科学（株）製のＣＢＶＰ−Ｚ型表面張力計（プレート法）を用い、温度２０℃で得られた値を表１又は２に示した。
【００６０】
（３）ｐＨ
上記のようにして調整した美爪料組成物についてｐＨを測定した。測定には（株）堀場製作所製のガラス電極式pH測定装置を用い、温度２０℃で得られた値を表１又は２に示した。
【００６１】
（４）沈殿特性
上記のようにして調整した美爪料組成物について沈殿特性を評価した。各美爪料組成物を４５℃で２週間放置し、スパーテルで攪拌した。下記基準で評価し、得られた結果を表１又は２に示した。
○：沈殿が柔らかく、攪拌時抵抗がない。
△：ドロっとした沈殿があり、攪拌時軽い抵抗がある。
×：沈殿が固く、スパーテルで叩かないとうまく攪拌できない。
【００６２】
（５）隠ぺい性
上記のようにして調整した美爪料組成物について隠ぺい性を評価した。各美爪料組成物を図１に示す塗布具に充填し、筆記線について下地の隠蔽度合いを下記基準で評価した。得られた結果を表１又は２に示した。
○：筆記線が完全に下地を隠蔽。
△：筆記線が不完全に下地を隠蔽し、下地色がうっすらと確認可能。
×：筆記線が不完全に下地を隠蔽し、下地色がはっきりと確認可能。
【００６３】
（６）色目
上記のようにして調整した美爪料組成物について色目を評価した。各美爪料組成物を図１に示す塗布具に充填したときの筆記線について、下記基準で評価した。得られた結果を表１又は２に示した。
○：マイカの色味が出ている。
△：マイカの色味が薄くなっている。
×：マイカの色味が消えている。
【００６４】
（７）爪への展着性
上記のようにして調整した美爪料組成物について爪への展着性を評価した。各美爪料組成物を図１に示す塗布具に充填し、フィルムに筆記した。下記基準で評価し、得られた結果を表１又は２に示した。
○：はじかれず、筆記線は縮まない。
△：はじいて筆記線が半分程度縮む。
×：はじいてフィルム上には筆記できない。
【００６５】
（８）バルブ機構のインキ流出適応性
上記のようにして調整した美爪料組成物についてバルブ機構のインキ流出適応性を評価した。各美爪料組成物を図１に示す塗布具に充填し、１秒間に１回の間隔でポンピングを行い、インキ流出適応性を下記基準で評価した。得られた結果を表１又は２に示した。
○：１〜１５回でペン先に上記組成物が到達。
△：１６〜３０回でペン先に上記組成物が到達。
×：３０回以上でペン先に上記組成物が到達。
【００６６】
上記（１）〜（８）の評価結果を総合的に判断し、下記基準で評価した。得られた結果を表１又は２に示した。
○：美爪料組成物として適する。
△：美爪料組成物として使用可能。
×：美爪料組成物として適さない。
【００６７】
≪比較例≫
実施例と同様にして、表２に示す成分及び配合比を有する比較美爪料組成物（比較例１〜比較例６）を調整した。また、実施例と同様の評価を行い、得られた結果を表２に示した。
【００６８】
【表１】
2015086206.tif 000002
【００６９】
【表２】
2015086206.tif 000003
【００７０】
表１に示す結果から、本発明の実施例に関しては、全て美爪料組成物として好適に使用可能であることが分かる。これに対し、体質顔料の添加量が不足している場合（比較例１）、体質顔料を含まない場合（比較例２及び比較例３）は、沈殿特性、隠ぺい性が十分ではない。また、体質顔料として炭酸カルシウムではなく焼成カオリンを用いた場合（比較例４）、体質顔料として炭酸カルシウムではなくアルミナを用いた場合（比較例５）、体質顔料として炭酸カルシウムではなくアルミニウムシリケートを用いた場合（比較例６）では、沈殿特性、隠ぺい性及び色目等が十分ではなく、美爪料組成物として不適当であることが分かる。
【符号の説明】
【００７１】
１・・・美爪料組成物内蔵塗布具、
２・・・本体、
４・・・ホルダ、
６・・・塗布体、
８・・・キャップ、
１０・・・クリップ、
１２・・・開口端、
１４・・・弁機構、
１６・・・ペン芯、
１６ａ・・・後端部、
１８・・・スポンジ部、
２０・・・攪拌球、
２２・・・上栓、
２４・・・弁、
２６・・・バネ、
２８・・・下栓。
【図１】
2015086206.tif 000004
【図２】
2015086206.tif 000005